(57)【要約】      （修正有）【課題】帯電防止のほか、成形品表面に高い親水性を保持して水の薄膜を成形する機能を必要とする成形部品向けの、パルプ繊維と熱可塑性樹脂から成る複合材料を提供する。【解決手段】界面活性剤の希薄水溶液を含浸させた後に、マトリックスとする熱可塑性樹脂の融点以下で前記界面活性剤を含んで粘性に富む熱可塑性樹脂の水分散液を塗布したパルプ繊維と、水に不溶のデンプン質と、を湿潤状態で混合した後に乾燥し、これとマトリックスとする熱可塑性樹脂とを溶融混練する親水性樹脂の製造方法。【選択図】なし【特許請求の範囲】
【請求項１】
界面活性剤の希薄水溶液を含浸させた後に、マトリックスとする熱可塑性樹脂の融点以下で前記界面活性剤を含んで粘性に富む熱可塑性樹脂の水分散液を塗布したパルプ繊維と、水に不溶のデンプン質と、を湿潤状態で混合した後に乾燥し、これとマトリックスとする熱可塑性樹脂とを溶融混練することによって得られることを特徴とする親水性樹脂の製造方法。
【請求項２】
粘性に富む熱可塑性樹脂の水分散液に含む前記界面活性剤が、前記パルプ繊維に含浸させたものと同種であることを特徴とする請求項１に記載の親水性樹脂の製造方法。
【請求項３】
界面活性剤が、ＨＬＢ値を８〜１６、好ましくは１０〜１３とするものを用いて成ることを特徴とする請求項１又は請求項２に記載の親水性樹脂の製造方法。
【請求項４】
粘性に富む熱可塑性樹脂が、ＰＩＢ（ポリイソブチレン）であって、マトリックスとする樹脂がＰＰ（ポリプロピレン）であることを特徴とする請求項１に記載の親水性樹脂の製造方法。
【請求項５】
ＰＩＢ（ポリイソブチレン）が、１０Ｋから２００Ｋの範囲の分子量にある複数の種類を低分子のものから順次、前記パルプ繊維に塗布したことを特徴とする請求項４に記載の親水性樹脂の製造方法。
【請求項６】
ＰＩＢ（ポリイソブチレン）の塗布が、前記界面活性を含浸して未乾燥状態の前記パルプ繊維上に塗布することを特徴とする請求項５に記載の親水性樹脂の製造方法。
【請求項７】
水に不溶のデンプン質が、コーンスターチであることを特徴とする請求項１に記載の親水性樹脂の製造方法。
【請求項８】
界面活性剤を備えたパルプ繊維が、熱可塑性樹脂より低融点の可塑性樹脂と水に不溶のデンプン質とともにＰＰ（ポリプロピレン）と複合化した成形材料が、２％以上、１０％以下の吸水状態で射出成形に供して得られることを特徴とするパルプ繊維複合樹脂の成形品の製造方法。
【請求項９】
前記パルプ繊維が、ＨＬＢ値を８〜１６、好ましくは１０〜１３とするノニオン系またはカチオン系の界面活性剤を含ませた状態で、同種の界面活性剤を含んだ水に分散させたＰＩＢ（ポリイソブチレン）である可塑性樹脂を塗布して得たことを特徴とする請求項８に記載のパルプ繊維複合樹脂の成形品の製造方法。
【請求項１０】
水に不溶のデンプン質が、コーンスターチであることを特徴とする請求項８に記載のパルプ繊維複合樹脂の成形品の製造方法。
【請求項１１】
成形材料の吸水状態が、水没放置後に用いるものであることを特徴とする請求項８に記載のパルプ繊維複合樹脂の成形品の製造方法。
【発明の詳細な説明】
【技術分野】
【０００１】
本発明は、空気調和機の加湿機能を付与するエレメントを構成する親水性に適用するパルプ繊維複合樹脂の成形品の製造方法に関する。さらに詳しくは、回収古紙を解繊して得たパルプ繊維などとの複合化に伴う脆性増加と外観意匠性を添加剤による改質によって向上させて親水性を付与した親水性樹脂の製造方法に関する。
【背景技術】
【０００２】
炭酸ガス排出量の抑制と資源の有効利用を目的とした天然素材の活用が進められ、汎用のＰＰ（ポリプロピレン）使用量削減が焼却時の環境施策として有効であり、なかでも、回収紙を繊維状に粉砕して得たパルプ繊維を混入することによる前記目的の達成手段として注目されつつある。
【０００３】
例えば、パルプ繊維との複合体については、粉砕によって得た解繊状古紙とＰＰ（ポリプロピレン）との溶融混合する手段が提案されている（例えば、特許文献１参照）。
【０００４】
また、嵩高な植物繊維の取扱いを容易とするために植物繊維の分散を促進する融点２００℃以下の可塑剤またはセルロース疎水化剤を用いて作製した塊状物またはペレットとＰＰ（ポリプロピレン）とを混練することにより、樹脂への分散性を向上する手段が提案されている（例えば、特許文献２参照）。
【０００５】
しかし、パルプ繊維の表面にあって部分的にフィブリル化して成る微細繊維は、パルプ繊維と樹脂の混合に伴う親和性を阻害する作用を呈することから、繊維と樹脂とが直接的に強固な接合を備えた複合化の態様を得ることが困難である。この結果、パルプ繊維を複合化したＰＰ（ポリプロピレン）は剛性と耐熱性に優れる反面、衝撃強度や引っ張り伸び量の低下をもたらすなど、脆性の増加に伴って複合化の向上効果を損なわせる。
【０００６】
さらに、前記微細繊維間にある空気が単純な混練では容易に排出せずに残留し、射出成形などの高圧下の流動過程で分離して成形品に気泡として残留し易く、流動方向に白化痕を形成するなどの意匠性低下を来すという課題がある。
【０００７】
この課題を解決するために、パルプ繊維の表面を樹脂被覆する手段として、オレフィン系の熱可塑性樹脂を溶剤に分散させた液状態で吹き付けるなどして繊維表面に被覆させた後にマトリックスである樹脂と混合して一体化させたことによって、機械強度を改善することが提案されている（例えば、特許文献３参照）。
【０００８】
また、フィブリル化した繊維表面に弾性樹脂溶液を付与後に絞液して付着させ、繊維本体にフィブリル化した繊維を固着させたものを用いる、白化の防止手段が提案されている（例えば、特許文献４参照）。
【先行技術文献】
【特許文献】
【０００９】
【特許文献１】特開平０５−３２０３６７号公報
【特許文献２】特開平０６−０７３２３１号公報
【特許文献３】特開平０８−０２００２１号公報
【特許文献４】特開平０９−２２８２５０号公報
【発明の概要】
【発明が解決しようとする課題】
【００１０】
しかしながら、上記特許文献１乃至４に記載された手段によれば、繊維表面のフィブリル化した微細繊維が成す隙間に上記溶液が侵入することにより、パルプ繊維とマトリックスを成す樹脂との一体化が達成される。しかし、この改質に伴って強度や弾性率の上昇を促す反面、脆性増加が衝撃強度の大幅な低下を来す。
【００１１】
また、パルプ繊維表面の改質には樹脂との接合強化を目的にマトリックス樹脂との親和性を促す必要があるため疎水化処理が成され、この結果、複合化された成形樹脂にはパルプ繊維などの親水性を排除した構造を成して疎水性を呈して、表面濡れ性に優れた成形品を得ることが出来ない。
【００１２】
この発明は、上記のような課題を解決するためになされたもので、帯電防止のほか、成形品表面に高い親水性を保持して水の薄膜を成形する機能を必要とする成形部品への適用が可能な親水性樹脂の製造方法及びパルプ繊維複合樹脂の成形品の製造方法を提供する。
【課題を解決するための手段】
【００１３】
この発明に係る親水性樹脂の製造方法は、界面活性剤の希薄水溶液を含浸させた後に、マトリックスとする熱可塑性樹脂の融点以下で前記界面活性剤を含んで粘性に富む熱可塑性樹脂の水分散液を塗布したパルプ繊維と、水に不溶のデンプン質と、を湿潤状態で混合した後に乾燥し、これとマトリックスとする熱可塑性樹脂とを溶融混練することによって得られることを特徴とする。
【発明の効果】
【００１４】
この発明に係る親水性樹脂の製造方法は、界面活性剤の希薄水溶液を含浸させた後に、マトリックスとする熱可塑性樹脂の融点以下で前記界面活性剤を含んで粘性に富む熱可塑性樹脂の水分散液を塗布したパルプ繊維と、水に不溶のデンプン質と、を湿潤状態で混合した後に乾燥し、これとマトリックスとする熱可塑性樹脂とを溶融混練することによって得られることにより、界面活性剤を介して同種の界面活性剤を含んだ水に分散して、小さい分子量の粘性に富む熱可塑性樹脂が、パルプ繊維が備える微細繊維間に浸透しやすいことから、微細繊維がパルプ繊維本体に収束せずに展開した態様を保持しながら、微細繊維間に残存する空気の排除を促し、パルプ繊維の表面に均一に被覆して一体化を達成できるという効果が得られた。
【図面の簡単な説明】
【００１５】
【図１】実施の形態１を示す図で、パルプ繊維とＰＰの複合樹脂に関し、主要樹脂組成が異なる成形材料の流動性（ＭＩ）と、これを用いて射出成形によって得た板状試験片を用い、曲げ強度、曲げ弾性率、衝撃強度、水の接触角、外観について評価した結果を示す図（実施例）。
【図２】実施の形態１を示す図で、パルプ繊維とＰＰの複合樹脂に関し、主要樹脂組成が異なる成形材料の流動性（ＭＩ）と、これを用いて射出成形によって得た板状試験片を用い、曲げ強度、曲げ弾性率、衝撃強度、水の接触角、外観について評価した結果を示す図（比較例）。
【発明を実施するための形態】
【００１６】
実施の形態１．
＜概要＞
親水基と親油基を備えた両親媒性物質の界面活性剤をアジュバント（Ａｄｊｕｖａｎｔ）として含浸したパルプ繊維に、粘性に富む低分子樹脂であるＰＩＢ（ポリイソブチレン）を吹き付けた後の湿潤状態で、水に不溶のデンプン質を混合して乾燥後、ＰＰ（ポリプロピレン）と溶融混練して得た、優れた親水性を備える複合樹脂材料である。
【００１７】
アジュバント（Ａｄｊｕｖａｎｔ）とは、薬物の作用を修飾（増強）するために加えられる試薬のことであり、対象物の表面を「濡らす力」と「表面から内部へとしみ込ます力」の両方を併せ持つものをいう。
【００１８】
パルプ繊維に含浸したＰＩＢ（ポリイソブチレン）が溶融して界面活性剤を介してパルプ繊維と一体化するとともに、デンプン質を保持した態様を成すので、射出成形時に複合樹脂材料に含有させた水分の放出によってデンプン質が溶解した低粘度物が金型内の流動時に受ける剪断力によって成形品表面に移行して高い親水性を表層面に具備する。
【００１９】
＜課題＞
パルプ繊維とＰＰ（ポリプロピレン）から成る複合材料は、前記パルプ繊維が水との親和性に劣るＰＩＢ（ポリイソブチレン）やＰＰ（ポリプロピレン）が被覆して濡れ性を発現することが困難である。この結果、帯電防止のほか、成形品表面に高い親水性を保持して水の薄膜を成形する機能が必要な成形部品への適用ができない、という課題があった。
【００２０】
＜手段＞
パルプ繊維をヘンシェルミキサーなどで高速回転させて浮遊させた状態で水溶性の界面活性剤を吹き付けた後、粘性に富む低分子樹脂であるＰＩＢ（ポリイソブチレン）に、前記界面活性剤と同種の界面活性剤を溶解した水中でディスパージョンして分散・乳化させた希薄分散液を吹き付けて、前記パルプ繊維の表面にあるフィブリル化した微細繊維の間隙に含浸させて保持させた。この湿潤状態で水に不溶性のデンプン質を混合後に乾燥させ、ＰＰ（ポリプロピレン）とともに溶融混練して成形材料を作製する。得られた成形材料は保管状態などで吸湿したのち、射出成形によって溶融状態の加圧下で賦型する。
【００２１】
混練時の溶融状態で混合した低分子樹脂の過剰量が溶出しながら混合時に付与した水分が水蒸気として放出され、溶解したデンプン質とパルプ繊維とが一体化して親水性を付与する。この成形材料が親水性を得たことに加え、保管時に吸収した水分が射出成形時の加熱で放出する水蒸気によって溶解、低粘度の溶解質として金型内の流動時に受ける剪断力によって金型との界面に移行し、高い親水性を備えた表面層が形成されることにより、成形品には高い親水性が備わることになる。
【００２２】
繊維表面に毛羽立った状態にあるフィブリル化した微細繊維に被覆した両親水性物質を備えた界面活性剤を介して粘性樹脂を保持したパルプ繊維との複合体を成形樹脂として用いたことを特徴とする。界面活性剤を含浸した状態の微細繊維は、粘性の高い希薄溶液のオレフィン系エラストマーであるポリイソブチレンの過剰量を希薄水分散液として保持したことにより、前記繊維間に保持する空気が排除される。さらに、これを乾燥した状態では粘性に富む樹脂によって急激な応力負荷の緩衝機能を備えた粘性樹脂を前記微細繊維間に保持したことにより、微細繊維がパルプ繊維に収束せずに展開した状態を維持するので、衝撃応力を緩和する機能が付与されて、強度低下の抑制が図れるようにしたものである。
【００２３】
パルプ繊維が高い粘性を備える熱可塑性樹脂のＰＩＢ（ポリイソブチレン）と複合化させるうえで、微細繊維間への浸透を容易とするＨＬＢ値が１０〜１３の界面活性剤の希薄水溶液を吹付けて含浸させる。次いで、前記界面活性剤または同種の界面活性剤を溶解した水中でディスパージョンをして分散・乳化させた希薄分散液を吹付けて表面処理を行う。このとき、ＰＩＢ（ポリイソブチレン）は分子量の小さいものから順次、吹付けて積層するように保持させたものを用いた。このとき、パルプ繊維が含む界面活性剤がアジュバンドとして作用し、その表面にある微細繊維の間隙にＰＩＢ（ポリイソブチレン）が含浸して保持できる。
【００２４】
次に、上述の表面処理による湿潤状態のままで、水に不溶性のデンプン質を混合、これを乾燥後にＰＰ（ポリプロピレン）とともに溶融状態で混練および造粒することによって成形材料を作製する。得られた成形材料は、保管時の吸湿状態で射出成形を行う。このとき、射出成形機内でＰＩＢ（ポリイソブチレン）の過剰量が溶出しながらＰＰ（ポリプロピレン）と溶融混練する際に、残留水分に基づく水蒸気によって溶解したデンプン質とパルプ繊維とが一体化して親水性を付与する。
【００２５】
この成形材料が親水性を有して吸収した水分が射出成形時の加熱で放出した水蒸気によってデンプン質が溶解するので、低粘度の溶解質として金型内の高速流動時に大きな剪断応力を受ける金型との界面に移行して高い親水性を備える表面層を形成することになる。
【００２６】
＜効果（進歩性）＞
該複合材料は、水との親和性に劣るＰＩＢ（ポリイソブチレン）などで被覆されて濡れ性に劣るパルプ繊維と複合化した複合体を改質して、成形品表面の親水性を向上させて帯電防止のほか、水の薄膜を成形品表面に保持する機能を備える。
複合化の際に疎水性のＰＰ（ポリプロピレン）が親水性のパルプ繊維との混練の際に、アジュバントとして用いた界面活性剤を介してＰＩＢ（ポリイソブチレン）が、パルプ繊維が備える微細繊維間に保持されたので、収束することなしに展開した態様を成してＰＰ（ポリプロピレン）と複合化し、パルプ繊維がデンプン質を介して親水性の伝播を効率的に行うので、成形品の親水性を発現する。
【００２７】
また、成形時に水蒸気で溶解したデンプン質が移行した表面層を備えた成形品を得たので、水没状態の成形品の表面に水の薄膜を保持する特性を得て、加湿器のエレメントとして優れた水分の気散作用を呈する。
【００２８】
パルプ繊維と優れた親和性を有して、ＨＬＢ値１０〜１３の界面活性剤の希薄水溶液を吹き付けて繊維表面にある微細繊維に湿潤状態を付与することにより、ＰＩＢ（ポリイソブチレン）が前記微細繊維間で保持されるためのアジュバントとして用いた。界面活性剤を介して同種の界面活性剤を含んだ水に分散して、小さい分子量のＰＩＢ（ポリイソブチレン）が前記微細繊維間に浸透しやすいことから、微細繊維が収束せずに展開した態様を保持し、微細繊維間に残存する空気の排除を促し、パルプ繊維の表面に均一に被覆して一体化を達成できる、という効果を得た。
【００２９】
併せて、パルプ繊維がＰＰ（ポリプロピレン）と複合化して成る成形樹脂は、微細繊維間に浸透したＰＩＢ（ポリイソブチレン）によって空気が残存し難い状態であるから、射出成形時に排出された気泡によって形成する白化の生成を抑制して優れた外観を呈することが出来た。
【００３０】
また、ＰＰ（ポリプロピレン）と溶融混練しても微細繊維がパルプ繊維に収束せずに展開した態様を成すので、この時に発生した水蒸気に熔解したデンプン質を介して効率的に親水性を発現できた。つまり、水との親和性に劣るＰＩＢ（ポリイソブチレン）で被覆されて濡れ性に劣るパルプ繊維が疎水性のＰＰ（ポリプロピレン）と複合化しても、パルプ繊維が備える前記微細繊維が展開した状態で分散しているので、効率よく親水性のデンプン質を介して水分の保持を助長することが可能となるので、高い親水性に改質できるという効果が得られた。
【００３１】
さらに、該成形材料を吸水させた状態で射出成形する際に、内在する加熱水によって溶解したデンプン質が成形品表面に移行して高い親水性を呈する層を形成するので、加湿器のエレメントとして優れた水分の気散作用が得られた。
【００３２】
＜ＰＩＢ（ポリイソブチレン）を被覆したパルプ繊維にデンプン質を加えてＰＰ（ポリプロピレン）と複合化＞
ＰＩＢ（ポリイソブチレン）を水にディスパージョンした希薄水分散液を吹き付けて塗布したパルプ繊維に水に不溶のデンプン質を混合したものとＰＰ（ポリプロピレン）とを混練した複合樹脂について、以下に詳述する。
【００３３】
まず、回収紙を粉砕して繊維として回収したパルプ繊維にカチオン系界面活性剤の０．１〜５ｗｔ％希薄水溶液を散布する。散布は、パルプ繊維が密閉容器内で高速回転する攪拌機によって空中浮遊する状態とした後に霧状で行い、前記容器壁面にパルプ繊維が付着しない程度の湿潤状態に留める希薄化が好ましい。
【００３４】
界面活性剤はパルプ繊維に対して０．１〜１．０部を添加することとし、散布に供する希薄水溶液における濃度を２０〜１００％の溶液量を散布する任意濃度に設定し、散布後のパルプ繊維が適度な湿潤状態を保持する状態に調整しうる好適な溶液散布量を目安とすることが、均一に付着するうえで肝要である。
【００３５】
また、ノニオン系の界面活性剤を用いる場合にはＨＬＢ値が８〜１６、好ましくは１０〜１３のものを用いることにより、安定した分散状態を得た状態で使用出来るので、好ましい。
【００３６】
ここでＨＬＢ値が８以下のものを用いれば、界面活性剤の均一な水への分散状態が得られず、ＨＬＢ値が１６以上であれば水に分散した状態を呈さずに溶解状態を成すので、微細繊維に付着した繊維同士が容易に密着して単一繊維に相似した状態を形成する。これは、該パルプ繊維の強度への向上寄与を減少させるので、好ましくない。
【００３７】
次に、ＨＬＢ値が１０〜１３のノニオン系界面活性剤の分散水にＰＩＢ（ポリイソブチレン）を投入、高温でディスパージョンして作製した安定な乳化状態の均一分散液を上述のパルプ繊維に散布した。パルプ繊維に対するＰＩＢ（ポリイソブチレン）添加量は０．５〜２．０部とし、２０〜１００％の任意濃度に設定した水溶液量とし、散布後のパルプ繊維が過度に湿潤しない状態にすることが好ましい。
【００３８】
ＨＬＢ値とは、界面活性剤の水と油（水に不溶性の有機化合物）への親和性の程度を表す値である。ＨＬＢ（Ｈｙｄｒｏｐｈｉｌｅ−Ｌｉｐｏｐｈｉｌｅ  Ｂａｌａｎｃｅ）は０から２０までの値を取り、０に近いほど親油性が高く２０に近いほど親水性が高くなる。ＨＬＢ値によってその界面活性剤の性質や用途もある程度決定される。
（１）ＨＬＢ値が１−３程度では水にほとんど分散せず、消泡剤などに使用される。
（２）ＨＬＢ値が３−６程度では一部が水に分散し、ｗ／ｏ型エマルジョンの乳化剤として使用される。
（３）ＨＬＢ値が６−８程度ではよく混合することによって水に分散して乳濁液となり、ｗ／ｏ型エマルジョンの乳化剤、湿潤剤として使用される。
（４）ＨＬＢ値が８−１０程度で水に安定分散して乳濁液となり、湿潤剤やｏ／ｗ型エマルジョンの乳化剤として使用される。
（５）ＨＬＢ値が１０−１３程度では水に半透明に溶解し、ｏ／ｗ型エマルジョンの乳化剤として使用される。  
（６）ＨＬＢ値が１３−１６程度では水に透明に溶解し、ｏ／ｗ型エマルジョンの乳化剤、洗浄剤として使用される。  
（７）ＨＬＢ値が１６−１９程度では水に透明に溶解し、可溶化剤として使用される。  
【００３９】
ＰＩＢの水分散液が界面活性剤を含んで湿潤状態にあるパルプ繊維上に散布により、ミセル状態を保持したままでパルプ繊維表面にあるフィブリル化した微細繊維間に浸透しても、前記微細繊維をパルプ繊維本体に密着せずに展開した状態が確保できるので、複合化による強度の発現に有効である。
【００４０】
また、パルプ繊維に付着したＰＩＢ（ポリイソブチレン）の一部は、繊維内に収納されずに表面に担持された状態を成す過剰量として成り、これがＰＰ（ポリプロピレン）と混練してＰＰ（ポリプロピレン）の可塑性を向上させる。このため、過剰量を多く保持すれば、強度および弾性率は低下する反面、流動性に富む特性が得られる。このとき、分子量の大きいＰＩＢ（ポリイソブチレン）をパルプ繊維の表面に保持した場合、衝撃応力の付与に対するパルプ繊維表面での粘性変形を助長するので、破壊され難い特性、つまり衝撃強度の向上に寄与することが出来る。
【００４１】
ここで用いたＰＩＢ（ポリイソブチレン）は、弾性を抑制して粘性に富んだ樹脂であって、ＰＰ（ポリプロピレン）と混和し易い。しかし、分子量が１０Ｋ以下の場合は、パルプ繊維をＰＰ（ポリプロピレン）の界面で保持できずに滑りを生じ易い。
【００４２】
また、２００Ｋ（２０００００）以上の場合は、界面活性剤の存在下でも自己凝集しやすいのでディスパージョンが困難で、分散状態の粒径が充分に小さくならず、パルプ繊維内部への浸透が不十分であるうえ、溶融混練時にＰＰ（ポリプロピレン）との親和性に劣るため、複合化に伴う外観意匠に劣り、強度と弾性率の向上が得にくいので、好ましくない。
【００４３】
以上のことから、１０Ｋ〜２００Ｋの範囲にある複数の分子量のＰＩＢ（ポリイソブチレン）の任意の量を、低分子のものから順次にパルプ繊維に塗布すると、強度、特に衝撃強度が一層の向上を来す。
【００４４】
次に、界面活性剤とＰＩＢ（ポリイソブチレン）水分散液を散布して湿潤状態のパルプ繊維に、水に不溶のデンプン質をパルプ繊維に対して３ｗｔ％を添加、混合を維持しながら５０℃に加温した乾燥空気を供給して混合を維持し、系全体の水分量が約１０ｗｔ％以下に到達するまで乾燥を継続した。
【００４５】
ここで混合したデンプン質であるコーンスターチが永続的な親水性能を保持するうえで、水に不溶でＰＰ（ポリプロピレン）との混練または射出成形時の水蒸気を含む熱水に溶解して成形材料の系内で安定分散できる条件を成す混練条件を確保することが肝要である。つまり、パルプ繊維が備える微細繊維がＰＩＢ（ポリイソブチレン）を含んで広がりを維持するように展開した状態を得て成るので、マトリックス内のコーンスターチが媒体としてパルプ繊維の親水性が効率的に発現する態様が不可欠である。
【００４６】
また、コーンスターチは接着力や糊液の浸透性が高い反面、高温下で水分吸収による急激な粘度低下を来す糊化を発現して曵糸性の少ない塑性流動粘性を呈しする。このため、糊化温度がＰＩＢ（ポリイソブチレン）の融点に近似することが、混練時に均一な分散を促すうえで肝要であるため、１３５℃以上で糊化が進行するハイアミロースコーンスターチの使用が好ましい。
【００４７】
次に、以上の処理を完了してＰＩＢ（ポリイソブチレン）とコーンスターチを含んだパルプ繊維は、湿潤状態のままでＰＰ（ポリプロピレン）の規定量とともに押出機に供給して、溶融状態で混練しながら押し出したストランドを任意の長さで切断することによりペレットを作製し、これを用いた射出成形によって各種物性評価に用いる試験片を作製した。
【００４８】
次に、得られたペレットは、汎用物性の評価用試料を成形できる金型による射出成形で得られた試験片を用いて、種々物性を評価した。その結果を図１、図２に示す。
【００４９】
各実施例について、以下に詳述する。パルプ繊維複合ＰＰ（ポリプロピレン）の基準とする処方は、界面活性剤が０．２ｗｔ％、ＰＩＢ（ポリイソブチレン）が０．８ｗｔ％、の添加量で３０ｗｔ％のパルプ繊維に塗布して乾燥した後、ハイアミロースコーンスターチをデンプン質としてパルプ繊維に対して３ｗｔ％を添加し、充填材を作製した。これとＰＰ（ポリプロピレン）とを押出機により溶融混練してペレット化したものを成形材料とした。この成形材料の含水率を、水中に浸漬して１０ｗｔ％に成るように調整して、各種物性評価用試験片の射出成形を行い、これを用いて評価した（実施例１−１）。
【００５０】
実施例１−２は、このうちのＰＩＢ（ポリイソブチレン）を５０Ｋ、８０Ｋ、２００Ｋの３種類の分子量のものを用い、分子量の小さいものから順次に各々０．３ｗｔを塗布したものである。
【００５１】
実施例１−３は、成形材料の水分率を３ｗｔ％まで減少させて試験片を射出成形したものである。
【００５２】
比較例について、以下に詳述する。基準とした処方に対し、
（１）比較例１−１：は界面活性剤およびＰＩＢ（ポリイソブチレン）を添加しないもの；
（２）比較例１−２：デンプン質を添加しないもの；
（３）比較例１−３：成形材料の水分率を２ｗｔ％まで減少させて試験片を射出成形したもの；
（４）比較例１−４：分子量が８Ｋの低分子量ＰＩＢ（ポリイソブチレン）の０．８ｗｔ％を塗布したものである。
【００５３】
以上の結果から、ハイアミロースコーンスターチをデンプン質としてパルプ繊維とともにＰＰ（ポリプロピレン）に添加し、混練した複合体を用いた成形品表面における水の濡れ性を示す水の接触角が、前記デンプン質を添加しないものに比較して低下していることから、親水性を発現することが確認できた（ｖｓ．比較例１−２）。
【００５４】
また、適度な分子量を備えたＰＩＢ（ポリイソブチレン）の添加による成形品表面の意匠性向上効果（ｖｓ．比較例１−１、比較例１−４）、デンプン質に水分の添加が成形品表面の親水性付与に効果を及ぼすこと（ｖｓ．比較例１−３）も確認できた。
【００５５】
さらに、パルプ繊維表面のフィブリル化した微細繊維間にＰＩＢ（ポリイソブチレン）を保持したことによる成形過程で、空気の排出に起因した気泡形成である白化を無くして外観意匠性が格段に向上（ｖｓ．比較例１−１）するとともに、ＭＩ（流動性）が向上したことで示された流動性の改善、粘性付与に伴う衝撃強度の向上を確認した。
【００５６】
なお、本実施例では親水性を付与するためにデンプン質を単独で使用したが、非水溶性を呈するＰＶＡ（ポリビニルアルコール）の如き親水性樹脂、アクリル酸＋ナトリウム・ビニルアルコール共重合体のポリアクリル酸ナトリウム架橋体との併用によって、更なる親水性付与効果を得ることができる。
【図１】
2011201963.tif 000002
【図２】
2011201963.tif 000003